상기 참고 예 1 ~ 2 , 실시 예 3 및 비 교예 1 ~ 3 에서 얻 은 폴리아 믹 산 수지 용액 을 , 폴리에틸렌 테레프탈 레이트 필름 ( PET 필름 ： 상품명 「 퓨렉스 」 , 테이 진듀퐁 필름 ( 주 ) 사제 ) 에 마이크 로 어 플리 케이 터 를 이용 하 여 도포 하 고 , 각각 , 이미드 화 율 이 80 % 이상 으로 되 는 온도 에서 가열 경화 했 다 . 경화 조건 은 ( 표 1 ) 에 나타낸다 . 얻 어 진 경화물 ( 막 두께 ： 20 ㎛) 을 PET 필름 으로부터 박리 하 여 , 1 cm 폭 의 시험편 을 제작 했 다 . 이 시험편 에 관하 여 , 인장시험 기 ( 상품명 「 오토 그래프 AGF - 5 KN 」 , ( 주 ) 시마즈 제작소 제 ) 를 이용 하 여 , 온도 23 ℃, 척 ( chuck ) 사이 20 mm , 인장 속도 5 mm / 분 의 조건 에서 인장 탄성 률 을 측정 했 다 .